(57)【要約】  タンク製造工程でのプレス加工性、シーム溶接性およびタンク内面側の耐食性、特にタンク内面側の気相部での耐食性（以下、耐湿性と称す。）のそれぞれに優れ、かつ、新興国市場でのグルーバル調達性に優れた自動二輪車用として最適な自動二輪車燃料タンク用鋼板および燃料タンク部材を得る。片面めっき鋼板からなる自動二輪車の燃料タンク用鋼板であって、算術平均粗さＲａが０．５〜２．０μｍの素地鋼板上に付着量１〜７０ｇ／ｍ２の亜鉛めっき層を有し、亜鉛めっき層が５〜１０００質量ｐｐｍのＮｉを含み、亜鉛めっき層の上にクロメート皮膜を有し、クロメート皮膜の最小膜厚が１０ｎｍ以上、１００ｎｍ以下である。
2018062341.tif 000002
【特許請求の範囲】
【請求項１】
片面めっき鋼板からなる自動二輪車の燃料タンク用鋼板であって、
算術平均粗さＲａが０．５〜２．０μｍの素地鋼板上に付着量１〜７０ｇ／ｍ２の亜鉛めっき層を有し、
前記亜鉛めっき層が５〜１０００質量ｐｐｍのＮｉを含み、
前記亜鉛めっき層の上にクロメート皮膜を有し、
前記クロメート皮膜の最小膜厚が１０ｎｍ以上、１００ｎｍ以下である自動二輪車燃料タンク用鋼板。
【請求項２】
片面めっき鋼板からなる自動二輪車の燃料タンク用鋼板であって、
算術平均粗さＲａが０．５〜２．０μｍの素地鋼板上に付着量１〜７０ｇ／ｍ２の亜鉛めっき層を有し、
前記亜鉛めっき層が５〜１０００質量ｐｐｍのＮｉを含み、
前記亜鉛めっき層の上にクロメート皮膜を有し、
素地鋼板粗さの凹凸の凸部の前記クロメート皮膜の膜厚が１０ｎｍ以上、１００ｎｍ以下である自動二輪車燃料タンク用鋼板。
【請求項３】
片面めっき鋼板からなる自動二輪車用の燃料タンク部材であって、
算術平均粗さＲａが０．５〜２．０μｍの素地鋼板上に付着量１〜７０ｇ／ｍ２の亜鉛めっき層を有する面が前記燃料タンク部材の内面側であり、
前記亜鉛めっき層が５〜１０００質量ｐｐｍのＮｉを含み、
前記亜鉛めっき層の上にクロメート皮膜を有し、
前記クロメート皮膜の最小膜厚が１０ｎｍ以上、１００ｎｍ以下である燃料タンク部材。
【請求項４】
片面めっき鋼板からなる自動二輪車用の燃料タンク部材であって、
算術平均粗さＲａが０．５〜２．０μｍの素地鋼板上に付着量１〜７０ｇ／ｍ２の亜鉛めっき層を有する面が前記燃料タンク部材の内面側であり、
前記亜鉛めっき層が５〜１０００質量ｐｐｍのＮｉを含み、
前記亜鉛めっき層の上にクロメート皮膜を有し、
素地鋼板粗さの凹凸の凸部の前記クロメート皮膜の膜厚が１０ｎｍ以上、１００ｎｍ以下である燃料タンク部材。
【発明の詳細な説明】
【技術分野】
【０００１】
本発明はタンク製造工程でのプレス加工性、シーム溶接性、およびタンク使用時のタンク内面側の耐食性、耐食性の中でも特に耐湿性、並びに新興国市場でのグルーバル調達性のそれぞれに優れた、自動二輪車用として最適な自動二輪車燃料タンク用鋼板および燃料タンク部材に関する。
【背景技術】
【０００２】
近年、新興国、特にアジア地域での自動二輪車の需要拡大に伴い、その生産量は著しく増加している。アジアにおいては、自動二輪車用の燃料タンク用鋼板には、冷延鋼板（めっきのない裸鋼板）が使用されていたが、近年めっき化の動きが急速に高まっている。これは、自動二輪車用のエンジンがＥＵＲＯ３環境規制対応によりＦＩ(Fuel Injection)化した結果、ＦＩ装置の目詰まり対策が必要となったためであり、赤錆がＦＩ装置に詰まることを防止するために、めっき鋼板を使用することにより耐食性（耐赤錆性）を向上させ、燃料タンク内で発生する赤錆を低減させることを目的としている。【０００３】
自動二輪車用燃料タンク用のめっき鋼板としては、日本国内において、例えば、タンク部材の内面側のみに亜鉛（Ｚｎ）−ニッケル（Ｎｉ）合金めっきを施した片面めっき鋼板、またはＺｎ−Ｎｉ合金めっきの上層にさらにクロメート処理を施した片面めっき鋼板がある。この燃料タンク用鋼板の製造技術としては、例えば、特許文献１には、鋼板の少なくとも片面に、Ｎｉを５〜３０質量％含む電気Ｚｎ−Ｎｉ合金めっき層を、片面当たり１〜４０ｇ／ｍ２の付着量で形成した後、該めっき層の上層に質量比（３価クロム）／（全クロム）が０．５超のクロム酸、質量比（リン酸）／（全クロム）が０．１〜５．０のリン酸および有機還元剤を含有するクロメート処理液を塗布し、加熱した燃料タンク用鋼板の製造方法が開示されている。【０００４】
その他、特許文献２には、燃料タンク製造工程における厳しいプレス条件であっても優れたプレス成形性を有する燃料タンク用鋼板として、タンクの内面側になる面に、Ｎｉを５〜１０００質量ｐｐｍ含み付着量が１〜１５０ｇ／ｍ２である純亜鉛めっき層を有し、さらに該純亜鉛めっき層上には、質量比（３価クロム）／（全クロム）が０．５超のクロム酸、質量比（リン酸）／（全クロム）が０．１〜５．０のリン酸および有機還元剤を含有するクロメート処理液を塗布後、加熱することにより形成されてなるクロメート皮膜を有する燃料タンク用鋼板の製造方法が開示されている。
【先行技術文献】
【特許文献】
【０００５】
【特許文献１】特許第４６５４７１４号公報
【特許文献２】特開２０１３−２２１２０６号公報
【発明の概要】
【発明が解決しようとする課題】
【０００６】
自動二輪車が新興国、特にアジア地域で現地生産されるようになると、その材料も現地で調達されるケースが急速に増えている。燃料タンク用鋼板もその一つである。自動二輪車用燃料タンク用鋼板の製造方法を開示した特許文献１、２は日本国内では問題は発生しないが、新興国において製造する場合は、下記の問題が発生する場合があった。【０００７】
特許文献１に記載の電気Ｚｎ-Ｎｉ合金めっき材による燃料タンク用鋼板は、タンクに製造する際のプレス加工性、シーム溶接性に優れ、燃料タンクとしての耐食性にも優れている。しかしながら、電気Ｚｎ−Ｎｉ合金めっきは、薬液コストが高いこと、薬液の管理（濃度、補給方法等）が困難であり、そのための設備を必要とすることから製造メーカーが限られ、材料調達性の観点から問題が発生する場合があった。【０００８】
このことから、新興国向けの燃料タンク用材料としては、コスト、薬液管理、および電流効率の面から電気Ｚｎ-Ｎｉ合金めっきに比べて有利で、グローバル調達性に優れた亜鉛めっき鋼板が燃料タンク用材料に適しているものと考えられる。【０００９】
一方で、燃料タンク用材料として亜鉛めっき鋼板を使用する場合、プレス加工によりめっき層表面が損傷を受けやすくなる。損傷を受けた部分は、めっき層がなくなるか、めっき層が残存している場合でも実付着量が著しく減少することになるため、耐食性が低下することになる。【００１０】
このような課題を解消された材料として提案されたのが、特許文献２に記載のＮｉを５〜１０００質量ｐｐｍ含む亜鉛めっきによる材料である。特許文献２は、特許文献１と同様に、タンクに製造する際のプレス加工性、シーム溶接性、燃料タンクとしての内面耐食性（耐劣化ガソリン性）に優れている。【００１１】
しかしながら、アジア地域に特有の問題として、燃料タンク内部のガソリンと接触していない気相部の錆が新たな問題として発生した。これは、燃料タンク内部の気相部が、長時間にわたり高湿度下にあった場合、あるいは長時間にわたり結露が発生した場合に発生するものとみられ、高温多湿で、昼夜の寒暖差が大きい地域に発生する場合が多い。【００１２】
特許文献１、２に記載の燃料タンク用鋼板は、燃料タンクの内面側の耐劣化ガソリン性に優れるものではある。しかし、この内面側で発生する腐食は、燃料タンクの気相部に発生した結露水が落下して燃料タンクの底部に溜ったり、燃料タンク内に雨水等が混入したことにより、ガソリンの中に水層部が形成され、この水層部に劣化ガソリンや粗悪ガソリン中の有機酸が濃縮し、腐食が発生するものであるから、新たにアジア地域で発生した気層部に発生する錆とは異なるものである。【００１３】
本発明は、かかる事情に鑑みてなされたものであり、タンク製造工程でのプレス加工性、シーム溶接性およびタンク内面側の耐食性、特にタンク内面側の気相部での耐食性（以下、耐湿性と称す。）のそれぞれに優れ、かつ、新興国市場でのグルーバル調達性に優れた自動二輪車用として最適な自動二輪車燃料タンク用鋼板および燃料タンク部材を提供することを目的とする。
【課題を解決するための手段】
【００１４】
燃料タンク部材製造工程でのプレス加工時のめっき層損傷の防止策を検討するために、まず、このプレス加工をシミュレートできる試験条件について検討した。その結果、下記摺動試験により、実プレス加工で発生するめっき層の損傷を再現できることがわかった。
＜試験条件＞
・金型とサンプルの接触面積：３ｍｍ×１０ｍｍ
・摺動距離：１００ｍｍ
・加圧力：２００ＭＰａ
・摺動速度：１．０ｍ／ｍｉｎ
・潤滑油：防錆油
上記試験条件で、種々検討した結果、めっき層の損傷を防止するためには、下地鋼板表面の算術平均粗さＲａ（ＪＩＳ  Ｂ  ０６０１−２００１）（以下、Ｒａと称す）を０．５μｍ以上に制御することが必要であることを見出した。【００１５】
さらに、燃料タンク用材料に亜鉛めっき鋼板を適用しようとした場合、タンク内面側の耐食性（以下、耐食性と称する場合もある。）についても考慮する必要がある。亜鉛めっき層を表面に有することにより耐食性は向上するが、長期間燃料タンク内に燃料を放置した場合、または、粗悪な燃料を用いた場合、または、昼夜の寒暖差により結露水が発生した場合等、燃料内に混入する有機酸や水分によりタンク内の腐食環境は厳しくなる。そこで、燃料タンク内の防錆対策について検討した結果、Ｒａを制御した鋼板に亜鉛めっき層を形成した亜鉛めっき鋼板にさらにクロメート処理を施し、そのクロメート層の最小膜厚を制御することが、耐食性の向上に極めて有効であるとの知見を得た。【００１６】
粗さが異なる鋼板に、単位面積当たりのＣｒ付着量が同じになるようにクロメート液を塗布し、焼き付け乾燥した後の鋼板断面をＴＥＭで観察した結果、鋼板の粗さにより、クロメート層の膜厚分布が異なり、それが、内面耐食性、耐湿性、プレス加工性、及び、シーム溶接性に影響することがわかった。特徴的な断面を３つに分類し、各断面の概略図を図２に示す。図２（ａ）はＲａが２．０μｍを超えた場合であり、素地鋼板粗さの凹凸の凸部のクロメート層の膜厚が１０ｎｍ未満となる場合である。図２（ｂ)はＲａが０．５〜２．０μｍ（本発明の範囲）であり、上記凸部のクロメート層の膜厚が１０ｎｍ以上となる場合である。図２（ｃ)はＲａが０．５μｍ未満の場合であり、上記凸部のクロメート層の膜厚が１００ｎｍを超える場合である。なお、素地鋼板とは、めっき前の鋼板を指す。また、ここでいう凸部のクロメート層の膜厚とは、凸部において部分的にクロメート層の膜厚が薄くなったところの膜厚（以下、クロメート皮膜の最小膜厚と称す）を指す。【００１７】
図２（ａ）の場合、クロメート層の膜厚が薄い凸部が通電点として有利に働きシーム溶接性は良好であるが、凸部のクロメート皮膜の効果が十分でないことから凸部が錆の起点となり内面耐食性、耐湿性とも低下した。図２（ｂ)の場合には、クロメート層の膜厚が１０ｎｍ以上で、プレス加工性、シーム溶接性、内面耐食性、耐湿性のそれぞれの観点で本発明の目標レベルの性能を示した。図２（ｃ）の場合、凸部のクロメート層の膜厚が１００ｎｍを超えたため、内面耐食性および耐湿性は良好であるが、溶接時の通電点が減少し、シーム溶接性が極端に低下した。【００１８】
以上の通り、従来ではクロメート付着量は単位面積当たりのＣｒ付着量で管理していたが、今回のように、自動二輪車燃料タンク用鋼板およびそれを用いた燃料タンク部材においてはＣｒ付着量ではなく、膜厚で管理することが各種の性能を両立させる上で極めて重要であることが判明した。【００１９】
本発明は、以上の知見に基づきなされたもので、その要旨は以下のとおりである。
［１］  片面めっき鋼板からなる自動二輪車の燃料タンク用鋼板であって、
算術平均粗さＲａが０．５〜２．０μｍの素地鋼板上に付着量１〜７０ｇ／ｍ２の亜鉛めっき層を有し、
前記亜鉛めっき層が５〜１０００質量ｐｐｍのＮｉを含み、
前記亜鉛めっき層の上にクロメート皮膜を有し、
前記クロメート皮膜の最小膜厚が１０ｎｍ以上、１００ｎｍ以下である自動二輪車燃料タンク用鋼板。
[２]  片面めっき鋼板からなる自動二輪車の燃料タンク用鋼板であって、
算術平均粗さＲａが０．５〜２．０μｍの素地鋼板上に付着量１〜７０ｇ／ｍ２の亜鉛めっき層を有し、
前記亜鉛めっき層が５〜１０００質量ｐｐｍのＮｉを含み、
前記亜鉛めっき層の上にクロメート皮膜を有し、
素地鋼板粗さの凹凸の凸部の前記クロメート皮膜の膜厚が１０ｎｍ以上、１００ｎｍ以下である自動二輪車燃料タンク用鋼板。
[３]  片面めっき鋼板からなる自動二輪車用の燃料タンク部材であって、
算術平均粗さＲａが０．５〜２．０μｍの素地鋼板上に付着量１〜７０ｇ／ｍ２の亜鉛めっき層を有する面が前記燃料タンク部材の内面側であり、
前記亜鉛めっき層が５〜１０００質量ｐｐｍのＮｉを含み、
前記亜鉛めっき層の上にクロメート皮膜を有し、
前記クロメート皮膜の最小膜厚が１０ｎｍ以上、１００ｎｍ以下である燃料タンク部材。
[４]  片面めっき鋼板からなる自動二輪車用の燃料タンク部材であって、
算術平均粗さＲａが０．５〜２．０μｍの素地鋼板上に付着量１〜７０ｇ／ｍ２の亜鉛めっき層を有する面が前記燃料タンク部材の内面側であり、
前記亜鉛めっき層が５〜１０００質量ｐｐｍのＮｉを含み、
前記亜鉛めっき層の上にクロメート皮膜を有し、
素地鋼板粗さの凹凸の凸部の前記クロメート皮膜の膜厚が１０ｎｍ以上、１００ｎｍ以下である燃料タンク部材。【００２０】
なお、本発明において、シーム溶接性に優れるとは、後述の実施例のシーム溶接性で記載のように、ピール引張り試験法（ＪＩＳ  Ｚ  ３１４１：シーム溶接継手の試験方法）により、サンプルが破断するまで荷重を加え、破断の形態を観察し、破断の形態が母材破断で、ナゲットのラップが十分である溶接電流が３ｋＡ以上の場合をいう。
また、タンク使用時のタンク内面側の耐食性に優れるとは、後述の実施例の内面耐食性で記載のように、めっき層側をポンチ面としてカップ絞り加工により得られたカップを供試材とし、劣化ガソリン：３０ｍｌ＋有機酸水溶液３ｍｌ（ギ酸１００ｐｐｍ＋酢酸１００ｐｐｍ混合）をカップ内に加え、ガソリンが蒸発しないようにバイトン製リングを介してステンレスで密封し、４０℃で１ヶ月放置したのち、内部に発生した赤錆の量から耐食性を評価し、ガソリン相と接するカップ内面の側壁部及び水相と接するカップ内面の底部において、赤錆発生なしの場合をいう。なお、カップ側壁部は主にガソリンと接触する部位であるが、カップ底部は水が溜り、有機酸が濃縮する部位であるため、カップ底部の方が側壁部より腐食しやすく、評価点が相対的に低くなる傾向がある。
また、耐湿性に優れるとは、上記の内面耐食性と同じ条件でカップ絞りしたサンプルを５０℃×９８％RH×３６０時間の条件下に置き、カップ側壁部に発生した錆の量を評価し、白錆発生なし、あるいは白錆発生面積：５％未満の場合をいう。
また、プレス加工性に優れるとは、摺動性試験での表面損傷が少ないことを言う。
摺動性試験での表面損傷の評価は、後述の実施例の摺動性試験で記載のように、各サンプルのめっき層側に、金型とサンプルの接触面積：３ｍｍ×１０ｍｍ、摺動距離：１００ｍｍ、加圧力：２００ＭＰａ、摺動速度：１．０ｍ／ｍｉｎ、潤滑油：防錆油とする試験条件で摺動性試験を実施し、試験後のサンプル表面に発生したかじりによる表面損傷の発生状況について、倍率１０倍のルーぺで観察することにより行った。
【発明の効果】
【００２１】
本発明によれば、燃料タンク製造工程でのプレス加工性、シーム溶接性、およびタンク使用時のタンク内面側の耐食性、耐食性の中でも特に耐湿性、並びに新興国市場でのグローバル調達性のそれぞれに優れた、自動二輪車用として最適な自動二輪車燃料タンク用鋼板および燃料タンク部材が得られる。
【図面の簡単な説明】
【００２２】
【図１】図１は、シーム溶接性の試験に用いたシーム溶接装置概略図と電極の断面図である（実施例）。
【図２】図２（ａ）〜図２（ｃ）は、粗さが異なる鋼板に、単位面積当たりのＣｒ付着量が同じになるようにクロメート液を塗布し、焼き付け乾燥した後の鋼板断面をＴＥＭで観察した結果を説明する断面の概略図である。
【発明を実施するための形態】
【００２３】
以下、本発明の実施形態について説明する。なお、本発明は以下の実施形態に限定されない。
【００２４】
（燃料タンク部材）
燃料タンク部材とは、燃料タンク製品形状に成形した物であり、通常複数の燃料タンク部材を接合、塗装し燃料タンク製品となる。本発明の燃料タンク部材は本発明の鋼板をプレス成形してなる燃料タンク部材である。
【００２５】
また、本発明の燃料タンク部材の内面側の表面に片面あたりの付着量が１〜７０ｇ／ｍ２の亜鉛めっき層とクロメート皮膜を有し、前記燃料タンク部材の外面側の表面は鋼板表面である。本発明の燃料タンク部材は、本発明の片面にのみ亜鉛めっき層とクロメート皮膜を有する鋼板を、亜鉛めっき層側が燃料タンクの内面側となるようにプレス加工することにより得られる。
【００２６】
（鋼板粗さ）
本発明において、燃料タンク部材の内面側は、鋼板（素地鋼板）表面のＲａを、０．５〜２．０μｍとした鋼板上に、亜鉛の片面あたりの付着量が１〜７０ｇ／ｍ２の亜鉛めっき層と該亜鉛めっき上のクロメート皮膜を有することを特徴とする。
【００２７】
Ｒａが０．５μｍ未満では、プレス成形性が不足し、プレス加工時に金型と鋼板の間で肩かじりが発生しやすくなり、プレス加工ができなくなる。一方、Ｒａが２．０μｍを超えると上述のように素地鋼板粗さの凹凸の凸部のクロメート層の膜厚が１０ｎｍ未満となり、内面耐食性および耐湿性が低下する。そのため、鋼板粗さ（Ｒａ）は０．５〜２．０μｍとするのがよい。
【００２８】
Ｒａは、燃料タンク部材の内面となる側だけ調整すれば良いが、プレス成形性の観点からは、鋼板の両面のＲａを０．５μｍ以上とすることが好ましい。
【００２９】
鋼板の表面粗さの制御方法としては特に規定しないが、主に調圧圧延時のロール表面粗さ、圧延荷重や張力を変化させて制御する。ロール加工方法としては、ショットダル、レーザーダル、放電ダル加工等が挙げられる。
【００３０】
（亜鉛めっき層）
本発明の燃料タンク部材は、その内面側に、亜鉛めっき層を有する。亜鉛めっき層は、鋼素地（非めっき（裸）鋼板）よりも卑な電位を示すため、このめっき層が損傷した場合も亜鉛の犠牲防食作用により赤錆（鉄錆）の発生を抑制することができ、優れた耐食性を示す。
【００３１】
亜鉛めっき層の片面あたりの亜鉛付着量は、１〜７０ｇ／ｍ２とする。亜鉛付着量が１ｇ／ｍ２未満では耐食性の向上効果がなく、７０ｇ／ｍ２を超える場合、シーム溶接が困難になるからである。なお、耐食性の観点からは１ｇ／ｍ２以上が好ましい。シーム溶接性の観点からは５０ｇ／ｍ２以下が好ましい。
【００３２】
さらに、本発明においては、更なるプレス加工性の向上を目的として、亜鉛めっき層中にＮｉを５〜１０００質量ｐｐｍ添加する。めっき組成として、Ｎｉを５〜１０００質量ｐｐｍ添加する亜鉛めっき層を用いると、プレス加工の初期の摩擦係数が低く、かつめっきの表面損傷の発生が少ないことがわかった。亜鉛めっき処理は通常の方法により行う。本発明の亜鉛めっき層中には、上記Ｎｉの他に、通常の亜鉛めっき層に含まれる不可避的不純物元素を含んでも問題ない。
【００３３】
（クロメート皮膜）
本発明では、燃料タンク部材内面側の厳しい腐食環境で発生する腐食の対策、およびプレス成形性向上の対策として、前述の亜鉛めっき層上に、クロメート皮膜を形成させる。クロメート皮膜を形成させることにより、有機酸や水分に接触した場合のなお一層の耐食性向上が達成でき、腐食生成物の発生によるＦＩの目詰まり対策に効果的である。また、硬質なクロメート層は、金型と亜鉛めっき層とのメタルタッチを軽減する効果もあり、よりプレス成形性も向上する。
【００３４】
なお、本発明によるクロメート皮膜は６価クロムを含まない３価クロムによるクロメート皮膜とする。３価クロムによるクロメート皮膜とすることにより、本発明の燃料タンク部材を沸騰水、または、アルカリ液への浸漬した場合も６価クロムが溶出することはない。従って、たとえ、本発明の燃料タンク部材による燃料タンク内に雨水、結露水が侵入した場合もその中に６価クロムが溶出することはない。
【００３５】
このようなクロメート皮膜を形成するには、全クロムに対する３価クロムの質量比が０．５を超えるクロム酸、全クロムに対する質量比が０．１〜５．０のリン酸、および有機還元剤を含有するクロメート処理液を用いる。このクロメート処理液を、亜鉛めっき層表面に塗布した後、鋼板温度が１２０℃以上になるように加熱することによりクロメート皮膜を形成することができる。
【００３６】
クロメート処理液は、６価クロムと３価クロムが混合した状態になっている。このうち、６価クロムは、塗布後の加熱時に、有機還元剤との反応により３価クロムに還元される。これらの６価クロムと３価クロムを合わせた全クロム量のうち、６価クロムの量が過剰な場合、加熱後のクロメート皮膜中に６価クロムが残存する場合があるため、全クロムに対する３価クロムの質量比を０．５超とする。リン酸の質量比は、全クロムに対して０．１〜５．０とする。リン酸の質量比が０．１未満だと、３価クロムが高分子化してゲル状の沈殿物となる。このため、クロメート処理液としての性状を維持できなくなり、鋼板に塗布することができなくなる。一方、この比が５．０を超えると、クロメート皮膜中にリン酸が過度に残存し、湿潤環境下でこのリン酸が溶出し、孔食やめっきの黒変を引き起こす。
【００３７】
本発明では、クロメート処理液に上記クロム酸およびリン酸のほかに、有機還元剤を含有させる。クロメート処理液に含有させる有機還元剤は、ジオール類と糖類の中から選んだ少なくとも１種を用いることが好ましい。例えば、エチレングリコール、サッカロース、しょ糖などが有利に適合する。この有機還元剤は、全クロムに対する質量比が０．１〜０．４となるようにクロメート処理液中に含有させることが好ましい。０．１以上であれば十分な還元効果が得られ、クロメート皮膜中に６価クロムを残存させる可能性がない。一方、０．４以下であればクロメート処理液の安定性を維持できなくなる場合がない。なお、有機還元剤は、クロメート処理液の安定性を高める観点から、クロメート処理液を亜鉛めっき層に塗布する直前に、クロメート処理液に添加することが好ましい。
【００３８】
さらに、クロメート処理液には、耐食性を向上させる目的で、必要に応じて無機インヒビターを含有させることができる。例えば、無機インヒビターとして、シリカ、ＺｒＯ２、ＴｉＯ２、などの無機コロイドを、全クロムに対する質量比で０．０５未満添加する。
【００３９】
（クロメート皮膜の最小膜厚）
本発明では、更なる耐食性向上のため、クロメート皮膜の断面を透過型電子顕微鏡で観察したところ、亜鉛めっき層表面の粗さの凸部は、部分的にクロメート層の膜厚が薄く、鋼板表面の粗さの凹部はクロメート層の膜厚が厚くなっていることが観察された。さらに、腐食初期のクロメート皮膜の断面を観察した結果、腐食が発生する箇所はクロメート皮膜が薄くなっている凸部であることが分かった。そこで、腐食初期のクロメート皮膜の膜厚について種々解析した結果、上記した凸部の部分的にクロメート層の膜厚が薄くなっているところの膜厚、すなわち、クロメート皮膜の最小膜厚の最小値が１０ｎｍであれば、耐食性が格段に向上することが判明した。よって、本発明では、クロメート皮膜の最小膜厚を１０ｎｍ以上とする。なお、クロメート皮膜の最小膜厚の上限は、厚い方が耐食性には有利であるが、厚くなると、通電点となる鋼板凸部が少なくなり、溶接性が低下するため、クロメート皮膜の最小膜厚は、１００ｎｍを超えない。
【００４０】
このような最小クロメート皮膜の膜厚を確保するためには、鋼板のＲａを０．５〜２．０μｍとした上で、クロメート処理液の濃度、ロールの絞り圧で適宜調整することで達成することができる。
【００４１】
クロメート皮膜の最小膜厚は、皮膜の断面を透過型電子顕微鏡により観察し、その撮影画面より膜厚を測定することができる。クロメート皮膜を形成した鋼板をＦＩＢ法等で観察用のサンプルを作製し、クロメート皮膜の断面を観察する。鋼板凸部はクロメート皮膜が最も薄い部分であるため、この箇所のクロメート皮膜の膜厚を観察時の倍率から読み取る。例えば、５００ｍｍ角の測定用のサンプルを作製し、１０視野観察し、各クロメート皮膜の最小膜厚を測定する。
【００４２】
（燃料タンク用鋼板）
次に、本発明の燃料タンク用鋼板について説明する。
【００４３】
本発明の燃料タンク用鋼板は、上述の燃料タンク部材の通り、算術平均粗さＲａが０．５〜２．０μｍの素地鋼板上に付着量１〜７０ｇ／ｍ２の亜鉛めっき層を有し、前記亜鉛めっき層が５〜１０００質量ｐｐｍのＮｉを含み、前記亜鉛めっき層の上にクロメート皮膜を有し、前記クロメート皮膜の最小膜厚が１０ｎｍ以上、１００ｎｍ以下の鋼板である。
【００４４】
素地鋼板としては、例えば、質量％で、Ｃ：０．０００７〜０．００５０％、Ｓｉ：０．５％以下、Ｍｎ：２．０％以下、Ｐ：０．１％以下、Ｓ：０．０１５％以下、Ａｌ：０．０１〜０．２０％、Ｎ：０．０１％以下、またはさらにＴｉ：０．００５〜０．０８％、Ｂ：０．００１〜０．０１％、Ｎｂ：０．０００５〜０．００５０％以上の少なくとも一種を含有し、残部がＦｅおよび不可避的不純物からなる冷延鋼板が好適である。
【００４５】
以下、各成分の限定理由について説明する。なお、以下の説明において、鋼成分組成の各元素の含有量の単位はいずれも「質量％」であり、以下、特に断らない限り単に「％」で示す。
【００４６】
Ｃ：０．０００７〜０．００５０％
Ｃは、深絞り性に悪影響を及ぼすため、含有量は０．００５０％以下とすることが好ましい。また、含有量を０．０００７％以上であれば、脱炭処理のコスト増を招くことなく深絞り性の向上が認められる。従って、Ｃ量は０．０００７〜０．００５０％とすることが好ましい。
【００４７】
Ｓｉ：０．５％以下
Ｓｉは、鋼の強度を増加させる作用を有するので、所望の強度に応じて添加することができる。しかし、その量が０．５％以下であれば深絞り性が低下しない。従って、Ｓｉ量は０．５％以下とすることが好ましい。
【００４８】
Ｍｎ：２．０％以下
Ｍｎは、Ｓｉ同様、鋼の強度を増加させる作用を有するので、所望の強度に応じて添加することができる。しかし、その量が２．０％以下であれば深絞り性が低下しない。従って、Ｍｎ量は２．０％以下とすることが好ましい。
【００４９】
Ｐ：０．１％以下
Ｐは、粒界に偏析して粒界を強化し、溶接部の割れを抑制すると共に、鋼を強化する作用を有する。しかし、その量が０．１％以下であれば深絞り性が劣化しない。従って、Ｐ量は０．１％以下とすることが好ましい。なお、溶接部の割れをより確実に抑制するには、Ｐ量を０．０１〜０．０５％とすることがより好ましい。Ｐ含有量が０．０１％未満では、溶接部割れを抑制する効果が顕著ではなくなる。また、Ｐ含有量が０．０５％を超えると深絞り性が低下する傾向があるからである。
【００５０】
Ｓ：０．０１５％以下
Ｓは、深絞り性に悪影響を及ぼす。しかし、その量が０．０１５％以下であれば悪影響は認められない。従って、Ｓ量は０．０１５％以下とすることが好ましい。
【００５１】
Ａｌ：０．０１〜０．２０％
Ａｌは、鋼の脱酸やＴｉなどの炭窒化物形成元素の歩留り向上のために添加される。その量が０．０１％以上、０．２０％以下であればその添加効果が得られ、０．２０％超えてもさらに大きな効果は得られない。従って、Ａｌ量は０．０１〜０．２０％とすることが好ましい。
【００５２】
Ｎ：０．０１％以下
Ｎは、深絞り性に悪影響を及ぼす。しかし、その量が０．０１％以下であれば悪影響は認められない。従って、Ｎ量は０．０１％以下とすることが好ましい。
【００５３】
残部はＦｅおよび不可避的不純物である。ここで、不可避的不純物の量は通常の範囲内であればよく、例えばＯは０．０１０％以下である。
【００５４】
なお、上記の成分に加え、さらにＴｉ：０．００５〜０．０８％、Ｂ：０．００１〜０．０１％、Ｎｂ：０．０００５〜０．００５０％以上の少なくとも一種を添加してもよい。Ｔｉ、Ｂ、Ｎｂの少なくとも一種を添加することは、深絞り性を向上させる上で好適である。
【００５５】
Ｔｉ：０．００５〜０．０８％
Ｔｉは、鋼中のＣやＮと析出物を形成して固溶Ｃ、Ｎを減少させることにより、深絞り性を向上させる効果を有する。しかし、その量が０．００５％以上、０．０８％以下であればその効果が得られ、０．０８％を超えてもさらに大きな効果は得られない。従って、Ｔｉ量は０．００５〜０．０８％とすることが好ましい。
【００５６】
Ｂ：０．００１〜０．０１％
Ｂは、Ｐ同様、溶接部の割れを抑制する作用を有する。その量が０．００１％以上であればその効果が得られ、一方０．０１％以下であれば深絞り性が劣化することがない。従って、Ｂ量は０．００１〜０．０１％、望ましくは０．００１〜０．００４％とすることが好ましい。
【００５７】
ＢやＰが溶接部の割れを抑制する理由は、以下のように考えられる。すなわち、溶接割れは、電極の主成分である銅（Ｃｕ）やめっき成分の亜鉛が溶接時に液体になり鋼の粒界に侵入して粒界を脆化する液体金属脆性によるものと推察される。この点、ＢやＰは粒界に偏析し易いため粒界を強化して、こうした溶接割れを抑制する。
【００５８】
なお、その他の成分組成については特に限定を要しないが、熱延板の結晶粒を微細化し、冷間圧延−焼鈍後の深絞り性を向上させる場合には、上記成分に加え、さらにＮｂ：０．０００５〜０．００５０％の範囲内で添加することが好適である。
【００５９】
また、鋼板の板厚は０．６〜２．０ｍｍであることが好ましい。０．６ｍｍ以上であれがタンクとしての強度を確保することができ、２．０ｍｍ以下であれば成形の自由度を確保できる。
【実施例】
【００６０】
以下、実施例により本発明を具体的に説明する。なお、本発明は、これらの実施例に限定されるものではない。【００６１】
燃料タンク部材に用いる鋼板は、板厚：０．８ｍｍの冷延鋼板（質量％で、Ｃ：０．００１５％、Ｓｉ：０．０１％、Ｍｎ：０．０８％、Ｐ：０．０１１％、Ｓ：０．００８％、Ａｌ：０．０５％、Ｎ：０．００１９％、Ｔｉ：０．０３５％、Ｎｂ：０．００３０％およびＢ：０．００４％を含有し、残部はＦｅおよび不可避的不純物の組成になる冷延鋼板）とした。この鋼板の粗さを圧延時のロール表面粗さを変えることにより調整し、Ｒａを実測した結果を表１に示す。この鋼板の片面に電気亜鉛めっき処理を行い、表１に示す片面あたりのめっき付着量の亜鉛めっき層を形成し、亜鉛めっき鋼板とした。【００６２】
得られた亜鉛めっき鋼板のうち一部は、上記の亜鉛めっき層の表面に、クロメート処理を施した。具体的には、表１に示す組成のクロメート処理液を、ロールコーターによって塗布した後、最高到達鋼板温度が１５０℃となるように加熱して、クロメート皮膜を形成した。目標とするクロメート皮膜の膜厚によりクロメート処理液の濃度を調整して処理した。クロメート皮膜の最小膜厚は表１に示すとおりである。【００６３】
以上により得られた燃料タンク用鋼板をプレス加工することにより燃料タンク部材を製造できる。【００６４】
得られた燃料タンク用鋼板の各サンプルについて、耐クロム溶出性、摺動性、シーム溶接性、成形後の内面耐食性および耐湿性、並びにグローバル調達性について評価した。各評価方法は以下のとおりである。【００６５】
なお、表１には、タンク部材の内面側のみにＺｎ−Ｎｉ合金めっき、その上層にさらにクロメート皮膜を有するものを従来例（Ｎｏ．４１）として示した。【００６６】
（１）耐クロム溶出性
耐クロム溶出性評価としてクロメート層を形成したサンプルについて６価クロムの溶出性を評価した。
沸騰水浸漬法（ＪＩＳ  Ｋ  ５４００−１９９０）に基づき、各サンプルのクロム付着量を蛍光Ｘ線により測定し、下記式により浸漬前後のクロム付着量の変化率を求めた。クロム付着量測定時の測定誤差を鑑み、クロム付着量の変化率が２．０％以内であれば、クロメート皮膜中に６価クロムが残存しないと判断した。
変化率（％）＝（浸漬前クロム付着量−浸漬後クロム付着量）／浸漬前クロム付着量×１００
上記測定により得られる変化率（％）について、記号○（優れる）および記号×（劣る）を用いて、下記のように判定した。
○：変化率２．０％以内
×：変化率２．０％超え
（２）摺動性試験
プレス加工性評価として各サンプルのめっき層側に摺動性試験を実施した。試験後のサンプル表面に発生したかじりによる表面損傷の発生状況について、倍率１０倍のルーぺで観察し、評価した。
＜試験条件＞
・金型とサンプルの接触面積：３ｍｍ×１０ｍｍ
・摺動距離：１００ｍｍ
・加圧力：２００ＭＰａ
・摺動速度：１．０ｍ／ｍｉｎ
・潤滑油：防錆油
・判定基準
４：表面損傷の発生なし 
３：表面損傷の発生あり（摺動部の５％未満）
２：表面損傷の発生あり（摺動部の５％以上２０％未満）
１：表面損傷の発生あり（摺動部の２０％以上）
（３）内面耐食性
内面耐食性評価として各サンプルのめっき層側をポンチ面としてカップ絞り加工により得られたカップを供試材とし、劣化ガソリンに対する耐食性を評価した。
カップ絞りは、防錆油を塗油したブランク径φ１００ｍｍのサンプルを、φ５０ｍｍ、肩Ｒ２．７５ｍｍのポンチを用いて、高さ３０ｍｍカップ状に加工した。次に示す劣化ガソリンをカップ内に加え、ガソリンが蒸発しないようにバイトン製リングを介してステンレスで密封した。４０℃で１ヶ月放置したのち、内部に発生した赤錆の量から耐食性を評価した。ガソリン相と接するカップ内面の側壁部と水相と接するカップ内面の底部を評価した。
＜試験条件＞
・４０℃×１ヶ月
・劣化ガソリン組成
レギュラーガソリン  ３０ｍｌ＋有機酸水溶液３ｍｌ（ギ酸１００ｐｐｍ＋酢酸１００ｐｐｍ混合）
・判定基準
４：赤錆発生なし
３：赤錆発生あり（赤錆発生面積  ５％未満）
２：赤錆発生あり（赤錆発生面積  ５％以上２０％未満）
１：赤錆発生あり（赤錆発生面積  ２０％以上）
（４）耐湿性
タンク内部の気相部に発生する錆の評価として、（4）と同じ条件でカップ絞りしたサンプルを下記に条件下に置き、カップ側壁部に発生した錆の量から耐湿性を評価した。
＜試験条件＞
・５０℃×９８％RH×３６０時間
・判定基準
４：白錆発生なし
３：白錆発生あり（白錆発生面積５％未満）
２：白錆発生あり（白錆発生面積５％以上２０％未満）
１：白錆発生あり（白錆発生面積２０％以上）
（５）シーム溶接性
シーム溶接性の評価として各サンプルのめっき層側同士を合わせてラップシーム溶接を行い、適正電流範囲を評価した。
５００ｍｍ×３００ｍｍとしたサンプルのめっき層側を合わせて（電極接触面はめっき、クロメート皮膜なし）、ラップシーム溶接により溶接を行った（図１参照）。溶接条件は以下の通りである。
・電極：クロム−銅合金製
電極形状  電極径２３０ｍｍφ、電極厚み８．０ｍｍ、端部４ｍｍＲ
中央先端部１５ｍｍＲ（幅４．５ｍｍ）
・溶接方法：二枚かさね、ラップシーム溶接
・加圧力：２．９４２ｋＮ（３００ｋｇｆ）
・通電時間：２／５０秒通電ｏｎ、１／５０秒通電ｏｆｆ
・冷却：内部水冷
・溶接スピード：２．５ｍ／ｍｉｎ
・溶接電流：種々変化させる。
ラップシーム溶接後のサンプルに、ピール引張り試験法（ＪＩＳ  Ｚ  ３１４１：シーム溶接継手の試験方法）により、サンプルが破断するまで荷重を加え、破断の形態を観察した。破断の形態が母材破断で、ナゲットのラップが十分である溶接電流（ｋＡ）を適正電流として適正電流範囲を求め、以下の基準で評価した。
３：４ｋＡ以上
２：３ｋＡ以上４ｋＡ未満
１：３ｋＡ未満
（６）グローバル調達性
グルーバル調達性を、記号○（優れる）および記号×（劣る）を用いて、次の基準で評価した。
○：日本以外で材料を調達することが容易。
×：日本以外で材料を調達することが困難【００６７】
【表１】
2018062341.tif 000003
【００６８】
表１の結果から、本発明例はいずれも、燃料タンク部材の製造の際に要求されるプレス加工性、シーム溶接性およびグローバル調達性に優れている。また、本発明例はいずれも、燃料タンク部材として使用される際に要求される耐クロム溶出性、タンク内面側の耐食性、耐食性の中でも特に耐湿性にも優れている。クロメート皮膜を形成させることによりプレス加工性、内面側の耐食性、耐食性の中でも特に耐湿性が優れていることがわかる。さらに、クロメート皮膜の最小膜厚を１０ｎｍ以上にすることにより、なお一層耐湿性に優れることがわかる。【００６９】
一方、本発明の範囲を外れる比較例は、プレス加工性、シーム溶接性、内面耐食性、耐湿性、グローバル調達性のいずれかを満足しない。
【産業上の利用可能性】
【００７０】
本発明の自動二輪車燃料用タンク鋼板およびその鋼板を用いた燃料タンク部材は、特に自動二輪車の燃料用タンク鋼板および燃料タンク部材として用いることができる。
【図１】
2018062341.tif 000004
【図２】
2018062341.tif 000005
【手続補正書】
【提出日】平成30年3月29日(2018.3.29)
【手続補正１】
【補正対象書類名】特許請求の範囲
【補正対象項目名】全文
【補正方法】変更
【補正の内容】
【特許請求の範囲】
【請求項１】
片面めっき鋼板からなる自動二輪車の燃料タンク用鋼板であって、
算術平均粗さＲａが０．５〜２．０μｍの素地鋼板上に付着量１〜７０ｇ／ｍ２の亜鉛めっき層を有し、
前記亜鉛めっき層が５〜１０００質量ｐｐｍのＮｉを含み、
前記亜鉛めっき層の上にクロメート皮膜を有し、
前記クロメート皮膜の最小膜厚が１０ｎｍ以上、１００ｎｍ以下である自動二輪車燃料タンク用鋼板。
【請求項２】
片面めっき鋼板からなる自動二輪車の燃料タンク用鋼板であって、
算術平均粗さＲａが０．５〜２．０μｍの素地鋼板上に付着量１〜７０ｇ／ｍ２の亜鉛めっき層を有し、
前記亜鉛めっき層が５〜１０００質量ｐｐｍのＮｉを含み、
前記亜鉛めっき層の上にクロメート皮膜を有し、
素地鋼板粗さの凹凸の全ての凸部の前記クロメート皮膜の膜厚が１０ｎｍ以上、１００ｎｍ以下である自動二輪車燃料タンク用鋼板。
【請求項３】
片面めっき鋼板からなる自動二輪車用の燃料タンク部材であって、
算術平均粗さＲａが０．５〜２．０μｍの素地鋼板上に付着量１〜７０ｇ／ｍ２の亜鉛めっき層を有する面が前記燃料タンク部材の内面側であり、
前記亜鉛めっき層が５〜１０００質量ｐｐｍのＮｉを含み、
前記亜鉛めっき層の上にクロメート皮膜を有し、
前記クロメート皮膜の最小膜厚が１０ｎｍ以上、１００ｎｍ以下である燃料タンク部材。
【請求項４】
片面めっき鋼板からなる自動二輪車用の燃料タンク部材であって、
算術平均粗さＲａが０．５〜２．０μｍの素地鋼板上に付着量１〜７０ｇ／ｍ２の亜鉛めっき層を有する面が前記燃料タンク部材の内面側であり、
前記亜鉛めっき層が５〜１０００質量ｐｐｍのＮｉを含み、
前記亜鉛めっき層の上にクロメート皮膜を有し、
素地鋼板粗さの凹凸の全ての凸部の前記クロメート皮膜の膜厚が１０ｎｍ以上、１００ｎｍ以下である燃料タンク部材。
【国際調査報告】
2018062341.tif 000006
2018062341.tif 000007
2018062341.tif 000008
2018062341.tif 000009